(57)【要約】本発明の摺動部材用フェノール樹脂成形材料は、フェノール樹脂と、黒鉛と、ポリテトラフルオロエチレンと、球状をなすガラスビーズとを含有する。また、摺動部材用フェノール樹脂成形材料中のフェノール樹脂の含有量は、１５重量％以上５０重量％以下である。
2016104624.tif 000002
【特許請求の範囲】
【請求項１】
フェノール樹脂と、黒鉛と、ポリテトラフルオロエチレンと、球状をなすガラスビーズとを含有する摺動部材用フェノール樹脂成形材料であって、
前記摺動部材用フェノール樹脂成形材料中の前記フェノール樹脂の含有量は、１５重量％以上５０重量％以下であることを特徴とする摺動部材用フェノール樹脂成形材料。
【請求項２】
前記ポリテトラフルオロエチレンの含有量は、前記フェノール樹脂１００質量部に対して、３質量部以上１５質量部以下である請求項１に記載の摺動部材用フェノール樹脂成形材料。
【請求項３】
前記ガラスビーズの平均粒径は、１μｍ以上５０μｍ以下である請求項１または２に記載の摺動部材用フェノール樹脂成形材料。
【請求項４】
前記ガラスビーズのビッカース硬度（ＪＩＳ  Ｚ  ２２４４に規定）は、８．５ＧＰａ以下である請求項１ないし３のいずれかに記載の摺動部材用フェノール樹脂成形材料。
【請求項５】
前記ガラスビーズの含有量は、前記フェノール樹脂１００質量部に対して、１０質量部以上５０質量部以下である請求項１ないし４のいずれか１項に記載の摺動部材用フェノール樹脂成形材料。
【請求項６】
前記ポリテトラフルオロエチレンの数平均分子量は、１００００以上１０００００００以下である請求項１ないし５のいずれか１項に記載の摺動部材用フェノール樹脂成形材料。
【請求項７】
前記摺動部材用フェノール樹脂成形材料は、さらに、炭素繊維を含有する請求項１ないし６のいずれか１項に記載の摺動部材用フェノール樹脂成形材料。
【請求項８】
前記摺動部材用フェノール樹脂成形材料は、下記要件Ａを満足する請求項１ないし７のいずれか１項に記載の摺動部材用フェノール樹脂成形材料。
要件Ａ：  ＪＩＳ  Ｒ  １６１３（１９９３年規格）に規定のボールオンディスク式の摩擦・摩耗試験方法に準拠して、前記摺動部材用フェノール樹脂成形材料を用いて円盤状に成形された摺動部材の上面に、円柱状の３本のピンを用いて、面圧Ｐ［ＭＰａ］の荷重を前記摺動部材の前記上面に対して垂直な方向に付与した状態で、前記摺動部材を周方向に周速Ｖ［ｍ／ｓｅｃ］で回転させるピンオンディスク試験を行い、前記摺動部材の動摩擦係数を測定したとき、該動摩擦係数がＰＶ＝５．０の条件下で０．１５以下となっている。
【請求項９】
さらに、前記摺動部材用フェノール樹脂成形材料は、下記要件Ｂを満足する請求項８に記載の摺動部材用フェノール樹脂成形材料。
要件Ｂ：  ＪＩＳ  Ｋ  ７２１８（１９８６年規格）に規定のスラストシリンダー（鈴木）式の摩擦・摩耗試験方法に準拠して、前記摺動部材用フェノール樹脂成形材料を用いて円盤状に成形された前記摺動部材の上面に、円筒状の１つのリングを用いて、面圧Ｐ［ＭＰａ］の荷重を前記摺動部材の前記上面に対して垂直な方向に付与した状態で、前記摺動部材を周方向に周速Ｖ［ｍ／ｓｅｃ］で回転させ、前記摺動部材の動摩擦係数を測定したとき、該動摩擦係数がＰＶ＝０．５の条件下で０．２５以下となっている。
【請求項１０】
請求項１ないし９のいずれか１項に記載の摺動部材用フェノール樹脂成形材料を成形してなること特徴する摺動部材。
【発明の詳細な説明】
【技術分野】
【０００１】
本発明は、摺動部材用フェノール樹脂成形材料および摺動部材に関する。
【背景技術】
【０００２】
自動車等に使用される機構部品は、高温環境や他の部品との摩擦が生じる環境等の過酷な環境下において使用されることが多い。そのため、近年、そのような機構部品に対して、優れた機械的強度はもちろんのこと、高い耐熱性や耐摩耗性等の特性が要求されている。これらの要求特性を満たすために、セラミックや金属等から成形される機構部品が広く用いられていた。しかしながら、セラミックや金属を用いた場合、機構部品の重量が重くなる、加工に時間がかかる、コストが高い等の問題が生じてしまう。そこで、機構部品の軽量化への要望が高まるにつれて、プラスチック材料を用いて機構部品を成形する技術が注目されてきた（例えば、特許文献１、２参照。）。【０００３】
特に、機構部品に対する要求特性を満たす材料として、フェノール樹脂成形材料が知られており、セラミックや金属の代替材として注目されている。フェノール樹脂成形材料を用いて得られた成形品は高い耐熱性を有し、製品への加工も容易であることから、その使用メリットは大きい。また、優れた機械的強度を成形品に付与するために、充填基材としてガラス繊維等をフェノール樹脂成形材料に添加することが従来行われてきた。この場合、機械的強度は向上するが耐摩耗性が悪化するという問題があり、耐摩耗性が必要な機構部品を製造するためには、このようなフェノール樹脂成形材料は不適切であった。【０００４】
そこで、フェノール樹脂成形材料を用いて得られた機構部品に耐摩耗性を付与すること、および、該機構部品の摺動性の向上を図ることを目的に、フェノール樹脂成形材料に、黒鉛を添加することが提案されている（例えば、特許文献３参照）。しかしながら、フェノール樹脂成形材料に黒鉛を添加した場合であっても、機構部品の摺動性および耐摩耗性を十分に向上させることができない。そのため、さらに優れた摺動性および耐摩耗性を有する機構部品を成形し得る成形材料の開発が求められている。
【先行技術文献】
【特許文献】
【０００５】
【特許文献１】特開２００１−２４１３８９号公報
【特許文献２】特開２００３−１３８０４２号公報
【特許文献３】特開２００２−００３６９８号公報
【発明の概要】
【発明が解決しようとする課題】
【０００６】
本発明の目的は、優れた耐熱性および機械的強度を維持しつつ、優れた摺動性および耐摩耗性を備える摺動部材を成形し得る摺動部材用フェノール樹脂成形材料、かかる摺動部材用フェノール樹脂成形材料の硬化物を成形してなる、優れた耐熱性および機械的強度を維持しつつ、優れた摺動性および耐摩耗性を備える摺動部材を提供することにある。
【課題を解決するための手段】
【０００７】
このような目的は、下記（１）〜（１０）に記載の本発明により達成される。
（１）  フェノール樹脂と、黒鉛と、ポリテトラフルオロエチレンと、球状をなすガラスビーズとを含有する摺動部材用フェノール樹脂成形材料であって、
前記摺動部材用フェノール樹脂成形材料中の前記フェノール樹脂の含有量は、１５重量％以上５０重量％以下であることを特徴とする摺動部材用フェノール樹脂成形材料。【０００８】
（２）  前記ポリテトラフルオロエチレンの含有量は、前記フェノール樹脂１００質量部に対して、３質量部以上１５質量部以下である上記（１）に記載の摺動部材用フェノール樹脂成形材料。【０００９】
（３）  前記ガラスビーズの平均粒径は、１μｍ以上５０μｍ以下である上記（１）または（２）に記載の摺動部材用フェノール樹脂成形材料。【００１０】
（４）  前記ガラスビーズのビッカース硬度（ＪＩＳ  Ｚ  ２２４４に規定）は、８．５ＧＰａ以下である上記（１）ないし（３）のいずれかに記載の摺動部材用フェノール樹脂成形材料。【００１１】
（５）  前記ガラスビーズの含有量は、前記フェノール樹脂１００質量部に対して、１０質量部以上５０質量部以下である上記（１）ないし（４）のいずれかに記載の摺動部材用フェノール樹脂成形材料。【００１２】
（６）  前記ポリテトラフルオロエチレンの数平均分子量は、１００００以上１０００００００以下である上記（１）ないし（５）のいずれかに記載の摺動部材用フェノール樹脂成形材料。【００１３】
（７）  前記摺動部材用フェノール樹脂成形材料は、さらに、炭素繊維を含有する上記（１）ないし（６）のいずれかに記載の摺動部材用フェノール樹脂成形材料。【００１４】
（８）  前記摺動部材用フェノール樹脂成形材料は、下記要件Ａを満足する上記（１）ないし（７）のいずれかに記載の摺動部材用フェノール樹脂成形材料。
要件Ａ：  ＪＩＳ  Ｒ  １６１３（１９９３年規格）に規定のボールオンディスク式の摩擦・摩耗試験方法に準拠して、前記摺動部材用フェノール樹脂成形材料を用いて円盤状に成形された摺動部材の上面に、円柱状の３本のピンを用いて、面圧Ｐ［ＭＰａ］の荷重を前記摺動部材の前記上面に対して垂直な方向に付与した状態で、前記摺動部材を周方向に周速Ｖ［ｍ／ｓｅｃ］で回転させるピンオンディスク試験を行い、前記摺動部材の動摩擦係数を測定したとき、該動摩擦係数がＰＶ＝５．０の条件下で０．１５以下となっている。【００１５】
（９）  さらに、前記摺動部材用フェノール樹脂成形材料は、下記要件Ｂを満足する上記（８）に記載の摺動部材用フェノール樹脂成形材料。
要件Ｂ：  ＪＩＳ  Ｋ  ７２１８（１９８６年規格）に規定のスラストシリンダー（鈴木）式の摩擦・摩耗試験方法に準拠して、前記摺動部材用フェノール樹脂成形材料を用いて円盤状に成形された前記摺動部材の上面に、円筒状の１つのリングを用いて、面圧Ｐ［ＭＰａ］の荷重を前記摺動部材の前記上面に対して垂直な方向に付与した状態で、前記摺動部材を周方向に周速Ｖ［ｍ／ｓｅｃ］で回転させ、前記摺動部材の動摩擦係数を測定したとき、該動摩擦係数がＰＶ＝０．５の条件下で０．２５以下となっている。【００１６】
（１０）  上記（１）ないし（９）のいずれかに記載の摺動部材用フェノール樹脂成形材料を成形してなること特徴する摺動部材。
【発明の効果】
【００１７】
本発明の摺動部材用フェノール樹脂成形材料を上記構成とすることで、かかる摺動部材用フェノール樹脂成形材料を成形して得られる摺動部材を、優れた耐熱性および機械的強度を維持しつつ、優れた摺動性および耐摩耗性を備えるものとすることができる。
【図面の簡単な説明】
【００１８】
【図１】図１は、ＪＩＳ  Ｒ  １６１３（１９９３年規格）に規定のボールオンディスク式の摩擦・摩耗試験方法に準拠してピンオンディスク式で動摩擦係数を測定する方法を説明するための図である。
【図２】図２は、ＪＩＳ  Ｋ  ７２１８（１９８６年規格）に規定のスラストシリンダー式（鈴木式）の摩擦・摩耗試験方法に準拠して動摩擦係数を測定する方法を説明するための図である。
【発明を実施するための形態】
【００１９】
以下、本発明の摺動部材用フェノール樹脂成形材料および摺動部材を添付図面に示す好適な実施形態に基づいて詳細に説明する。
【００２０】
＜摺動部材用フェノール樹脂成形材料＞
まず、本発明の摺動部材用フェノール樹脂成形材料について説明する。
【００２１】
本発明の摺動部材用フェノール樹脂成形材料は、フェノール樹脂と、黒鉛と、ポリテトラフルオロエチレンと、球状をなすガラスビーズとを含有する。また、本発明の摺動部材用フェノール樹脂成形材料は、該摺動部材用フェノール樹脂成形材料中のフェノール樹脂の含有量が、摺動部材用フェノール樹脂成形材料全体に対して、１５重量％以上５０重量％以下となるよう調製されている。
【００２２】
摺動部材用フェノール樹脂成形材料を、かかる構成を有するよう調製することで、この摺動部材用フェノール樹脂成形材料を成形して得られる摺動部材を、優れた耐熱性および機械的強度を維持しつつ、優れた摺動性および耐摩耗性を備えるものとすることができる。
【００２３】
以下、この摺動部材用フェノール樹脂成形材料に含まれる各構成材料について説明する。
【００２４】
（フェノール樹脂）
フェノール樹脂は、得られる摺動部材の耐熱性を向上させるために、摺動部材用フェノール樹脂成形材料に含まれる。
【００２５】
フェノール樹脂としては、例えば、フェノールノボラック樹脂、クレゾールノボラック樹脂、ビスフェノールＡノボラック樹脂、アリールアルキレン型ノボラック樹脂のようなノボラック型フェノール樹脂、ジメチレンエーテル型レゾール樹脂、メチロール型レゾール樹脂等の未変性のレゾールフェノール樹脂、桐油、アマニ油、クルミ油等で変性した油変性レゾールフェノール樹脂のようなレゾール型フェノール樹脂等が挙げられ、これらのうちの１種または２種以上を組み合わせて用いることができる。
【００２６】
また、ノボラック型フェノール樹脂を用いる場合、摺動部材用フェノール樹脂成形材料は、硬化剤を含む。通常、この硬化剤としては、ヘキサメチレンテトラミンが使用される。さらに、ヘキサメチレンテトラミンを用いる場合、その含有量は、特に限定されないが、ノボラック型フェノール樹脂１００質量部に対して、１０質量部以上３０質量部以下であることが好ましく、さらに１５質量部以上２０質量部以下であることが好ましい。ヘキサメチレンテトラミンの含有量を上記範囲とすることで、摺動部材用フェノール樹脂成形材料の硬化物すなわち摺動部材の機械的強度および成形収縮量を向上させることができる。
【００２７】
また、フェノール樹脂として、レゾール型フェノール樹脂とノボラック型フェノール樹脂とを併用してもよい。これにより、得られる摺動部材の機械的強度をより高めることができるとともに、靭性をも高めることができる。
【００２８】
さらに、フェノール樹脂の数平均分子量は、特に限定されないが、例えば、５００〜１０００であることが好ましく、７００〜９００であることがより好ましい。数平均分子量が前記下限値未満の場合、フェノール樹脂の種類等によっては、摺動部材の製造において溶融した摺動部材用フェノール樹脂成形材料の粘度が低くなり、その結果、摺動部材を生産する作業の作業性が悪くなり、摺動部材の生産に要する時間が長くなるおそれがある。また前記上限値を超える場合、摺動部材用フェノール樹脂成形材料が十分に溶融せず、摺動部材の生産性が低下するおそれがある。
【００２９】
また、摺動部材用フェノール樹脂成形材料中のフェノール樹脂の含有量は、摺動部材用フェノール樹脂成形材料全体に対して、１５重量％以上５０重量％以下であるが、１５重量％以上４５重量％以下であることが好ましく、３０重量％以上４５重量％以下であることがさらに好ましい。
【００３０】
摺動部材用フェノール樹脂成形材料中のフェノール樹脂の含有量をかかる範囲に設定することにより、摺動部材用フェノール樹脂成形材料に必要な生産性、成形特性を付与することができ、加熱処理により得られる摺動部材用フェノール樹脂成形材料の硬化物、すなわち摺動部材の曲げ強度および曲げ弾性を後述する好ましい範囲に、容易かつ確実に設定することができる。
【００３１】
さらに、摺動部材用フェノール樹脂成形材料中のフェノール樹脂の含有量をかかる範囲に設定することにより、摺動部材の耐摩耗性が大きく低下することを防ぐことができる。
【００３２】
なお、摺動部材用フェノール樹脂成形材料中のフェノール樹脂の含有量が１５重量％未満である場合、得られる摺動部材の生産性、成形特性が低下してしまう。一方、摺動部材用フェノール樹脂成形材料中のフェノール樹脂の含有量が５０重量％を超える場合、得られる摺動部材の強度や耐摩耗性が大きく低下してしまう。したがって、いずれの場合であっても、得られる振動部材は、自動車等に使用される機構部品として実使用に耐えうるものではなくなってしまう。
【００３３】
（黒鉛）
黒鉛は、得られる摺動部材の摺動性および耐摩耗性を向上させるために、摺動部材用フェノール樹脂成形材料に含まれる。
【００３４】
黒鉛としては、特に限定されないが、例えば、土状黒鉛、鱗状黒鉛、塊状黒鉛等が挙げられ、これらのうちの１種または２種以上を組み合わせて用いることができる。この中でも、土状黒鉛を用いることが好ましい。これにより、摺動部材の摺動性をより確実に向上させることができる。
【００３５】
また、通常、粒子状の黒鉛が、摺動部材用フェノール樹脂成形材料に添加される。黒鉛の平均粒子径は、特に限定されないが、例えば、１μｍ以上２００μｍ以下であることが好ましく、１μｍ以上１００μｍ以下であることがより好ましい。黒鉛の平均粒子径をかかる範囲に設定することで、得られる摺動部材の摺動性および耐摩耗性を確実に向上させることができる。
【００３６】
さらに、黒鉛の含有量は、特に限定されないが、フェノール樹脂１００質量部（ノボラック系フェノール樹脂を用いる場合、ノボラック系フェノール樹脂とヘキサメチレンテトラミンとの合計量１００質量部）に対して、２０質量部以上７０質量部以下であることが好ましく、３５質量部以上５０質量部以下であることがより好ましい。これにより、特に優れた摺動性および耐摩耗性を有する摺動部材を得ることができる。
【００３７】
（ポリテトラフルオロエチレン）
ポリテトラフルオロエチレン（ＰＴＦＥ）は、得られる摺動部材の摺動性および耐摩耗性を向上させるために、摺動部材用フェノール樹脂成形材料に含まれる。
【００３８】
摺動性を向上させるため、通常、粒子状のポリテトラフルオロエチレンが、摺動部材用フェノール樹脂成形材料に添加される。ポリテトラフルオロエチレンの平均粒子径は、特に限定されないが、例えば、１μｍ以上２００μｍ以下であることが好ましく、５μｍ以上１００μｍ以下であることがより好ましい。ポリテトラフルオロエチレンの平均粒子径をかかる範囲に設定することで、得られる摺動部材の摺動性および耐摩耗性を確実に向上させることができる。
【００３９】
また、ポリテトラフルオロエチレンの数平均分子量は、特に限定されないが、例えば、１００００以上１０００００００以下であることが好ましく、１０００００以上１０００００００以下であることがより好ましい。これにより、得られる摺動部材に優れた摺動性を付与することができるとともに、摺動部材の耐摩耗性が低下するのを確実に防止することができる。
【００４０】
さらに、ポリテトラフルオロエチレンの含有量は、特に限定されないが、フェノール樹脂１００質量部（ノボラック系フェノール樹脂を用いる場合、ノボラック系フェノール樹脂とヘキサメチレンテトラミンとの合計量１００質量部）に対して、３質量部以上１５質量部以下であることが好ましく、５質量部以上１３質量部以下であることがより好ましい。これにより、フェノール樹脂による高い耐熱性、生産性、成形特性の付与効果を大きく阻害することなく、特に優れた摺動性および耐摩耗性を有する摺動部材を得ることができる。
【００４１】
（ガラスビーズ）
ガラスビーズは、粒子状（球状）をなし、得られる摺動部材の摺動性および耐摩耗性を向上させるために、摺動部材用フェノール樹脂成形材料に含まれる。
【００４２】
ガラスビーズの構成材料としては、特に限定されないが、例えば、ＳｉＯ２，Ｂ２Ｏ３，Ｐ２Ｏ５，ＧｅＯ２，ＢｅＦ２，Ａｓ２Ｓ３等が挙げられ、これらのうちの１種または２種以上を組み合わせて用いることができる。また、このガラスビーズの構成材料には、さらに、ＴｉＯ２，ＴｅＯ２，Ａｌ２Ｏ３，Ｂｉ２Ｏ３のうちの少なくとも１種が添加されていてもよい。
【００４３】
このガラスビーズの平均粒子径は、特に限定されないが、例えば、１μｍ以上５０μｍ以下であることが好ましく、３μｍ以上３０μｍ以下であることが好ましい。ガラスビーズの平均粒径を上記上限値以下とすることにより、ガラスビーズの比表面積を十分に増大させることができる。したがって、ガラスビーズが酸化物を含む場合には、ガラスビーズ表面に存在する水酸基と、フェノール樹脂のフェノール性水酸基との間の結合を増加させることができる。その結果、ガラスビーズとフェノール樹脂との間の密着性を向上させることができ、得られる摺動部材の機械的強度を向上させることができる。一方、ガラスビーズの平均粒径が上記下限値未満であると、ガラスビーズの含有量等によっては、ガラスビーズによる摺動性および耐摩耗性の向上効果が十分に得られない場合がある。
【００４４】
また、ガラスビーズの粒度分布は、可能な限り狭いことが好ましい。これにより、ガラスビーズの粒度の不均一さに起因して、摺動部材の摺動性および耐摩耗性が不均一になることを防止することができる。
【００４５】
さらに、ガラスビーズのビッカース硬度（ＪＩＳ  Ｚ  ２２４４に規定）が８．５ＧＰａ以下であることが好ましい。これにより、摺動部材へ付与されるせん断応力や圧力によって、摺動部材中でガラスビーズが破壊されることを防止することができる。なお、ガラスビーズのビッカース硬度は、マイクロビッカース硬さ試験機により測定することができる。
【００４６】
さらに、ガラスビーズの平均粒子径およびビッカース硬度を、それぞれ、前記範囲に設定することで、得られる摺動部材の摺動性および耐摩耗性を確実に向上させることができる。
【００４７】
さらに、ガラスビーズの含有量は、特に限定されないが、フェノール樹脂１００質量部（ノボラック系フェノール樹脂を用いる場合、ノボラック系フェノール樹脂とヘキサメチレンテトラミンとの合計量１００質量部）に対して、１０質量部以上５０質量部以下であることが好ましく、１５質量部以上５０質量部以下であることがより好ましい。これにより、フェノール樹脂による高い耐熱性、生産性、成形特性の付与効果を大きく阻害することなく、特に優れた摺動性および耐摩耗性を有する摺動部材を得ることができる。
【００４８】
（炭素繊維）
また、摺動部材用フェノール樹脂成形材料は、上述のフェノール樹脂、黒鉛、ポリテトラフルオロエチレンおよびガラスビーズに加えて、さらに、炭素繊維を含有することが好ましい。これにより、得られる摺動部材の機械的強度をより向上させることができる。
【００４９】
炭素繊維としては、特に限定されないが、例えば、セルロース系、アクリロニトリル系、フェノール系、ピッチ系のような各種炭素繊維が挙げられ、これらのうちの１種または２種以上を組み合わせて用いることができる。
【００５０】
また、炭素繊維の比表面積は、５００ｍ２／ｇ以上であるのが好ましく、１０００ｍ２／ｇ以上であるのがより好ましい。
【００５１】
さらに、炭素繊維の繊維径は、特に限定されないが、例えば、１μｍ以上２０μｍ以下であることが好ましく、５μｍ以上１０μｍ以下であることがより好ましい。
【００５２】
このような比表面積および繊維径を有する炭素繊維を用いることで、得られる摺動部材の機械的強度をさらに向上させることができる。
【００５３】
さらに、炭素繊維の含有量は、特に限定されないが、フェノール樹脂１００質量部（ノボラック系フェノール樹脂を用いる場合、ノボラック系フェノール樹脂とヘキサメチレンテトラミンとの合計量１００質量部）に対して、３０質量部以上１００質量部以下であることが好ましく、５０質量部以上７０質量部以下であることがより好ましい。これにより、さらに優れた機械的強度を有する摺動部材を得ることができる。
【００５４】
さらに、摺動部材用フェノール樹脂成形材料は、上述した各成分以外の他の成分を含んでいてもよい。
【００５５】
この他の成分としては、特に限定されないが、例えば、炭酸カルシウム、炭化ホウ素、クレー、マイカ、タルク、ワラストナイトのような無機充填材、レベリング剤、消泡剤、離型剤、硬化助剤、顔料等の添加剤が挙げられ、これらのうちの１種または２種以上を組み合わせて用いることができる。
【００５６】
また、摺動部材用フェノール樹脂成形材料は、例えば、メチルエチルケトン、アセトン、トルエン、ジメチルホルムアルデヒド等の溶剤を含んでいてもよい。これにより、樹脂材料等が溶剤に溶解するので、摺動部材用フェノール樹脂成形材料をワニス状とすることができる。
【００５７】
なお、このようなワニス状の摺動部材用フェノール樹脂成形材料は、例えば、必要に応じて樹脂材料と溶剤とを、加熱ロールまたは二軸混練機等を用いて加熱混練することでワニス状にした後、さらに、他の材料を混合することで得ることができる。
【００５８】
また、固形状の摺動部材用フェノール樹脂成形材料は、ワニス状の摺動部材用フェノール樹脂成形材料を冷却・乾燥後に、粉砕、または、粉砕および造粒することで得ることができる。
【００５９】
＜摺動部材＞
さらに、この摺動部材用フェノール樹脂成形材料を成形する方法、すなわち、摺動部材を得る方法としては、特に限定されないが、例えば、射出成形法、移送成形法、圧縮成形法等の方法を用いることもできる。これらの中でも、特に、射出成形法を用いるのが好ましい。
【００６０】
射出成形法を用いる場合、その成形条件の一例として、温度１６０〜１８０℃、圧力１０〜２０ＭＰａ、硬化時間４０〜１２０秒の条件が挙げられる。これらの条件下において、目的とする摺動部材の形状に対応した空間を備える金型に摺動部材用フェノール樹脂成形材料を充填することで、各種摺動部材（成形品）を成形することができる。また、必要に応じて、硬化度の向上、アニール等を目的として、得られた摺動部材に対して、温度１６０〜２５０℃、大気圧下、加熱時間１〜２０時間程度のアフターベーキング処理を行ってもよい。
【００６１】
本発明の摺動部材は、ＪＩＳ  Ｒ  １６１３（１９９３年規格）に規定のボールオンディスク式の摩擦・摩耗試験方法に準拠して、円盤状に成形された摺動部材の上面に、円柱状の３本のピンで、面圧Ｐ［ＭＰａ］の荷重を上面に対して垂直な方向（摺動部材の面外方向）に付与した状態で、摺動部材を周方向（面内方向）に周速Ｖ［ｍ／ｓｅｃ］で回転させるピンオンディスク試験を行い、摺動部材の動摩擦係数を測定したとき、該動摩擦係数がＰＶ＝５．０の条件下で０．１５以下となっている。
【００６２】
ここで、ＪＩＳ  Ｒ  １６１３（１９９３年規格）に規定のボールオンディスク式の摩擦・摩耗試験方法に準拠した、ＰＶ＝５．０の条件下における摺動部材の動摩擦係数は、より具体的には、以下のようにして求めることができる。
【００６３】
すなわち、まず、摺動部材用フェノール樹脂成形材料を、温度１７５℃、圧力１０ＭＰa、硬化時間６０秒の条件で射出成形した後、温度１８０℃、大気圧下、加熱時間８時間の条件でアフターベーキング処理することにより、円盤状をなす試験片（厚さ４ｍｍ×半径３０ｍｍ）を得る。
【００６４】
次いで、炭素鋼（Ｓ４５Ｃ）で構成される円柱状のピン（端面の面積＝２０ｍｍ２）を３本用意し、これらを、試験片の上面に、中心から同一の距離離間させた状態で立設させる。
【００６５】
次いで、円盤状をなすピンホルダを３本のピン上に載置した状態、すなわち、３本のピンを、試験片とピンホルダとで挾持した状態とする。
【００６６】
次いで、この状態で、ピンホルダ側から試験片側に向かって、すなわち、試験片（摺動部材）の上面に対して垂直な方向（面外方向）に沿って、面圧０．６［ＭＰａ］の荷重を付与しつつ、室温・大気圧下の条件で、試験片を周方向（面内方向）に周速８．３［ｍ／ｓｅｃ］で回転させる（図１参照。）。
【００６７】
次いで、回転開始後から３０分〜６０分の間、動摩擦係数を複数回測定し、これらの平均値を求めることで、ＰＶ＝５．０の条件下における動摩擦係数が得られる。そして、このようにして測定される試験片の動摩擦係数は、０．１５以下となっている。これは、得られた試験片（本発明の摺動部材）が優れた摺動性を有していることを示している。
【００６８】
さらに、以上のようにして試験片を６０分間回転させた後における、試験片の摩耗量は、５．０ｍｇ以下であることが好ましい。これは、得られた試験片（本発明の摺動部材）が優れた耐摩耗性を有していることを示している。
【００６９】
さらに、本発明の摺動部材は、ＪＩＳ  Ｋ  ７２１８（１９８６年規格）に規定のスラストシリンダー（鈴木）式の摩擦・摩耗試験方法に準拠して、円盤状に成形された摺動部材の上面に、円筒状をなす１つのリングで、面圧Ｐ［ＭＰａ］の荷重を摺動部材の上面に対して垂直な方向（面外方向）に付与した状態で、摺動部材を周方向（面内方向）に周速Ｖ［ｍ／ｓｅｃ］で回転させ、摺動部材の動摩擦係数を測定したとき、該動摩擦係数がＰＶ＝０．５の条件下で０．２５以下となっていることが好ましい。
【００７０】
ここで、ＪＩＳ  Ｋ  ７２１８（１９８６年規格）に規定のスラストシリンダー（鈴木）式の摩擦・摩耗試験方法に準拠した、ＰＶ＝０．５の条件下における摺動部材の動摩擦係数は、より具体的には、以下のようにして求めることができる。
【００７１】
すなわち、まず、摺動部材用フェノール樹脂成形材料を、温度１７５℃、圧力１０ＭＰａ、硬化時間６０秒の条件で射出成形した後、温度１８０℃、大気圧下、加熱時間８時間の条件でアフターベーキング処理することにより、円盤状をなす試験片（厚さ４ｍｍ×半径３０ｍｍ）を得る。
【００７２】
次いで、炭素鋼（Ｓ４５Ｃ）で構成される円筒状をなすリング（端面の面積＝２００ｍｍ２）を１つ用意し、これを、試験片の上面に、試験片の中心とリングの中心とが重なる状態で配置する。
【００７３】
次いで、この状態で、リング側から試験片側に向かって、すなわち、試験片（摺動部材）の上面に対して垂直な方向（面外方向）に沿って、面圧０．２［ＭＰａ］の荷重を付与しつつ、室温・大気圧下の条件で、試験片を周方向（面内方向）に周速２．５［ｍ／ｓｅｃ］で回転させる（図２参照。）。
【００７４】
次いで、回転開始後から３０分〜６０分の間、動摩擦係数を複数回測定し、これらの平均値を求めることで、ＰＶ＝０．５の条件下における動摩擦係数が得られる。そして、このようにして測定される試験片の動摩擦係数は、本発明では、０．２５以下となっている。これは、得られた試験片（本発明の摺動部材）がより優れた摺動性を有していることを示している。
【００７５】
さらに、以上のようにして試験片を６０分間回転させた後における、試験片の摩耗量は、２．５ｍｇ以下であることが好ましい。これは、得られた試験片（本発明の摺動部材）がより優れた耐摩耗性を有していることを示している。
【００７６】
また、摺動部材の曲げ強度は、１５０ＭＰａ以上であることが好ましい。さらに、摺動部材の曲げ弾性は、１５ＭＰａ以上であることが好ましい。このような範囲の曲げ強度および曲げ弾性を有する摺動部材は、自動車等に使用される機構部品として、特に優れた機械的強度を有していると言うことができる。
【００７７】
以上のような摺動部材用フェノール樹脂成形材料を成形することで、各種摺動部材が得られる。この摺動部材としては、例えば、ベーンポンプ（パワーステアリング用ベーンポンプ）が挙げられ、より具体的には、このベーンポンプが備える、ベーン、ロータ、カムリング等に本発明の摺動部材を適用することができる。また、この他、例えば、各種軸受、スラストワッシャー等に適用することができる。
【００７８】
以上、本発明の摺動部材用フェノール樹脂成形材料および摺動部材を図示の実施形態について説明したが、本発明は、これらに限定されるものではない。
【００７９】
例えば、本発明の摺動部材を構成する各部は、同様の機能を発揮し得る任意の構成のものと置換することができる。また、本発明の摺動部材用フェノール樹脂成形材料には、任意の構成物が付加されていてもよい。
【実施例】
【００８０】
以下、本発明の具体的な実施例について説明する。なお、本発明はこれに限定されるものではない。【００８１】
１．  試験片の製造
以下のようにして試験片を製造した。【００８２】
（実施例１）
１．１  成形材料の作製
表１に示す原材料および配合量で予備混練した後、９０℃の加熱ロールにより混練し、さらにその後、粉砕して、フェノール樹脂成形材料を得た。なお、表１における配合量は「質量部」を表す。
表１に示した原材料の詳細を以下に示す。【００８３】
（フェノール樹脂）
レゾール型フェノール樹脂：住友ベークライト社製、「ＰＲ−５３５２９」
ノボラック型フェノール樹脂：住友ベークライト社製、「ＰＲ−５１４７０」
なお、フェノール樹脂としては、ノボラック型フェノール樹脂とレゾール型フェノール樹脂とを質量比９：１で混合して用いた。【００８４】
炭素繊維：ゾルテック社製、「ＰＸ３５ＣＦ」
黒鉛：ＲＡＮＣＯ社製
ＰＴＦＥ：ＳＯＬＶＡＹ社製、「Ｐｏｌｙｍｉｓｔ」、平均粒径２０μｍ
ガラスビーズ：Ｐｏｔｔｅｒｓ社製、平均粒径１０μｍ
その他：潤滑剤、可塑剤、顔料を用いた。【００８５】
１．２  試験片の成形
得られた成形材料を、温度１７５℃、圧力１０ＭＰａ、硬化時間６０秒の条件で射出成形した後、温度１８０℃、大気圧下、加熱時間８時間の条件でアフターベーキング処理を行い、下記形状の評価用試験片を得た。【００８６】
摩擦・摩耗用試験片形状：厚さ４ｍｍ×半径３０ｍｍ
曲げ試験用試験片形状：幅１０ｍｍ×厚さ４ｍｍ×長さ８０ｍｍ【００８７】
（実施例２、３）
前記１．１において摺動部材用フェノール樹脂成形材料を調製する際の各構成原料の配合量を表１に示すように変更したこと以外は、前記実施例１と同様にして、実施例２、３の試験片を得た。【００８８】
（比較例１〜４）
前記１．１において摺動部材用フェノール樹脂成形材料を調製する際の各構成原料の配合量を表１に示すように変更したこと以外は、前記実施例１と同様にして、比較例１〜４の試験片を得た。【００８９】
２．試験片の評価
２−１．  ３ピンオンディスク式の摩擦・摩耗試験
（実施例１〜３）
実施例１〜３の試験片のそれぞれに対して、３ピンオンディスク式の摩擦・摩耗試験を行った。まず、炭素鋼（Ｓ４５Ｃ）で構成される円柱状をなすピン（端面の面積＝２０ｍｍ２）を３本用意し、これらを、円盤状をなすピンホルダに固定した。【００９０】
次いで、ピンホルダに固定された３本のピンを、各実施例の試験片の上面に、中心から同一の距離離間させた状態で立設させた。【００９１】
次いで、この状態で、ピンホルダ側から試験片側に向かって、面圧０．６［ＭＰａ］の荷重を付与しつつ、室温・大気圧下の条件で、試験片を周方向（面内方向）に周速８．３［ｍ／ｓｅｃ］で回転させた（図１参照。）。【００９２】
次いで、回転開始後から３０分〜６０分の間、動摩擦係数を複数回測定し、これらの平均値を求めることで、各実施例の試験片のＰＶ＝５．０の条件下における動摩擦係数を得た。【００９３】
さらに、以上のようにして各実施例の試験片を６０分間回転させた後における、各実施例の試験片の摩耗量を測定した。【００９４】
（比較例１〜４）
各実施例の試験片に代えて、比較例１〜４の試験片を、それぞれ用いたこと以外は、前記各実施例と同様にして、比較例１〜４の試験片のＰＶ＝５．０の条件下における動摩擦係数および摩耗量を測定した。【００９５】
２−２．  スラストシリンダー（鈴木）式の摩擦・摩耗試験
（実施例１〜３）
実施例１〜３の試験片のそれぞれに対して、スラストシリンダー（鈴木）式の摩擦・摩耗試験を行った。まず、炭素鋼（Ｓ４５Ｃ）で構成される円筒状をなすリング（端面の面積＝２００ｍｍ２）を１つ用意し、これを、各実施例の試験片の上面に、配置した。【００９６】
次いで、この状態で、リング側から試験片側に向かって、面圧０．２［ＭＰａ］の荷重を付与しつつ、室温・大気圧下の条件で、各実施例の試験片を周方向（面内方向）に周速２．５［ｍ／ｓｅｃ］で回転させた（図２参照。）。【００９７】
次いで、回転開始後から３０分〜６０分の間、動摩擦係数を複数回測定し、これらの平均値を求めることで、各実施例の試験片のＰＶ＝０．５の条件下における動摩擦係数を得た。【００９８】
さらに、以上のようにして各実施例の試験片を６０分間回転させた後における、各実施例の試験片の摩耗量を測定した。【００９９】
（比較例１〜４）
各実施例の試験片に代えて、比較例１〜４の試験片を、それぞれ用いたこと以外は、前記各実施例と同様にして、比較例１〜４の試験片のＰＶ＝０．５の条件下における動摩擦係数および摩耗量を測定した。【０１００】
２−３．  曲げ強度および曲げ弾性の測定
実施例１〜３および比較例１〜４の試験片について、それぞれテンシロンＵＣＴ−５Ｃ（オリエンテック社製）を用いて、曲げ強度および曲げ弾性（機械的特性）を測定した。
以上の摺動特性、および機械的特性（曲げ強度および曲げ弾性）の評価結果を表１に示す。【０１０１】
【表１】
2016104624.tif 000003
【０１０２】
＜摺動性＞
表１に示すように、各実施例の試験片では、ＰＶ＝０．５の条件下における動摩擦係数が、０．２５以下であり、さらに、ＰＶ＝５．０の条件下における動摩擦係数が０．１５以下となっている。この結果は、本発明の各実施例の試験片（摺動部材）が優れた摺動性を有していることを示している。【０１０３】
これに対して、比較例１、２の試験片は、摺動部材用フェノール樹脂成形材料へのガラスビーズの添加が省略されていることに起因して、ＰＶ＝０．５の条件下における動摩擦係数が０．２５以下、およびＰＶ＝５．０の条件下における動摩擦係数が０．１５以下となっていない。この結果は、比較例１、２の試験片（摺動部材）の摺動性が低いことを示している。【０１０４】
＜耐摩耗性＞
また、実施例１および２の試験片では、ＰＶ＝０．５の条件下における摩耗量が２．５ｍｇ以下であり、さらに、ＰＶ＝５．０の条件下における摩耗量が５．０ｍｇ以下となっている。この結果は、本発明の実施例１および２の試験片（摺動部材）が、特に優れた耐摩耗性を有していることを示している。【０１０５】
これに対して、比較例４の試験片では、ＰＶ＝０．５の条件下における摩耗量が２．５ｍｇを上回っており、さらに、ＰＶ＝５．０の条件下における摩耗量が５．０ｍｇを上回っている。この結果は、比較例４の試験片（摺動部材）の耐摩耗性（強度）が低いことを示している。これは、比較例４の試験片では、摺動部材用フェノール樹脂成形材料全体に対するフェノール樹脂の含有量が、５０重量％を上回っていることに起因するものと考えられる。【０１０６】
＜機械的強度＞
また、各実施例の試験片では、曲げ強度が１５０ＭＰａ以上であり、さらに、曲げ弾性が１５ＧＰａ以上となっている。この結果は、各実施例の試験片（摺動部材）が、自動車等に使用される機構部品として、特に優れた機械的強度（機械特性）を有していることを示している。【０１０７】
また、各実施例では、摺動部材用フェノール樹脂成形材料中のフェノール樹脂の含有量が１５重量％以上であることから、試験片（摺動部材）の生産性、成形特性が十分に高い。一方、比較例３では、摺動部材用フェノール樹脂成形材料中のフェノール樹脂の含有量が１５重量％未満であることから、試験片（摺動部材）の生産性、成形特性が低い。【０１０８】
このような結果から、本発明の構成によって、摺動性、耐摩耗性、機械的強度、耐熱性、生産性、および成形特性の全ての面において優れた摺動部材を得ることができることがわかった。一方、各比較例の構成では、摺動性、耐摩耗性、機械的強度、耐熱性、生産性、および成形特性の全ての面において優れた摺動部材を得ることができないことがわかった。
【産業上の利用可能性】
【０１０９】
本発明によれば、優れた耐熱性および機械的強度を維持しつつ、優れた摺動性および耐摩耗性を備える摺動部材を成形し得る摺動部材用フェノール樹脂成形材料、かかる摺動部材用フェノール樹脂成形材料の硬化物を成形してなる、優れた耐熱性および機械的強度を維持しつつ、摺動性および耐摩耗性を備える摺動部材を提供することができる。したがって、本発明は、産業上の利用可能性を有する。
【図１】
2016104624.tif 000004
【図２】
2016104624.tif 000005
【国際調査報告】
2016104624.tif 000006
2016104624.tif 000007
2016104624.tif 000008
2016104624.tif 000009